СПОСОБ ИЗГОТОВЛЕНИЯ СМЕСИ ВОССТАНОВЛЕННОГО ЖЕЛЕЗА И ШЛАКА

1. Способ изготовления смеси восстановленного железа и шлака, включающий:
стадию агломерации сырьевой смеси, включающей содержащее оксид железа вещество, углеродный материал и регулирующий температуру плавления агент; и
стадию нагревания получаемых агломератов таким образом, чтобы частично расплавить агломераты и, в результате, восстановить оксид железа, содержащийся в агломератах,
где при этом данные стадии осуществляют в указанном порядке.
2. Способ изготовления смеси восстановленного железа и шлака, включающий:
стадию агломерации сырьевой смеси, включающей содержащее оксид железа вещество, углеродный материал и регулирующий температуру плавления агент; и
стадию нагревания получаемых агломератов при температуре, равной или выше чем температура, при которой происходит частичное плавление агломератов, но ниже чем температура, при которой происходит полное плавление агломератов, и, в результате, восстановление оксида железа, содержащегося в агломератах,
где при этом данные стадии осуществляют в указанном порядке.
3. Способ по п. 1 или 2, где регулирующий температуру плавления агент содержит по меньшей мере поставляющее СаО вещество, и количество поставляющего СаО вещества,
2
2
примешиваемого к агломератам, регулируют таким образом, чтобы основность (CaO/SiO) шлака, определяемая на основании содержания СаО и содержания SiO в агломератах, составляла 0,2 или более, но менее 0,9.
2
3
4. Способ по п. 3, где в качестве поставляющего СаО вещества примешивают по меньшей мере одно вещество, выбранное из группы, состоящей из СаО, Ca(OН) и CaСO.
5. Способ по п. 1 или 2, где количество примешиваемого регулирующего температуру плавления агента регулируют таким образом, чтобы количество расплавленной части пустой породы, содержащейся в агломератах при температуре на 100°С ниже максимальной температуры для нагревания агломератов, составляла 50 масс.% или более.
2
2
3
6. Способ по п. 5, где количество расплавленной части пустой породы определяют на основании количеств трех компонентов, а именно CaO, SiO и AlO, содержащихся в агломератах.
2
2
3
7. Способ по п. 5, где количество расплавленной части пустой породы определяют на основании четырех компонентов, а именно CaO, SiO, AlO и MgO, содержащихся в агломератах.
2
2
3
8. Способ по п. 1 или 2, где нагревание агломератов осуществляют при температуре на 100°С выше температуры, при которой количество расплавленной части третичного оксида CaO-SiO-AlO, содержащегося в агломератах, составляет 50 масс.% или более от третичного оксида.
9. Способ по п. 1 или 2, где нагревание агломератов осуществляют при температуре на 100°С выше температуры, при
2
2
3
которой количество расплавленной части четвертичного оксида CaO-SiO-AlO-MgO, содержащегося в агломератах, составляет 50 масс.% или более от четвертичного оксида.
10. Способ по п. 1 или 2, где нагревание агломератов осуществляют при температуре в диапазоне от 1200°С до 1450°С.
2
11. Способ по п. 1 или 2, при этом в качестве содержащего оксид железа вещества используют железную руду, содержание SiO в которой составляет 6 вес.% или более.